(57)【特許請求の範囲】
【請求項１】
アルミ合金製母材のフォトエッチングによって多数の凹凸が形成された表面に陽極酸化処理による細孔を有するポーラス層が形成されて、該ポーラス層の表面に上記母材よりも熱伝導率が低い被覆層が設けられており、
上記ポーラス層はその表面に上記母材表面の上記フォトエッチングによる多数の凹凸に対応する多数の凹凸を有し、該ポーラス層表面の多数の凹凸は、上記母材の表面にフォトエッチングによって多数の円形凹部又は円形凸部を正方の位置に所定ピッチで配列させた矩形パターンに設けることによって形成されており、該ポーラス層の表面全体において当該凹凸の相対的に窪んだ凹部が占める面積率が２０〜３０％であり、
上記ポーラス層の気孔率が３０vol％以上７０vol％以下であることを特徴とするアルミ合金製品の断熱構造。
【請求項２】
請求項１において、
上記ポーラス層の上記多数の凹凸を有する表面に設けられた上記被覆層は、その表面が平滑に形成されていることを特徴とするアルミ合金製品の断熱構造。
【請求項３】
請求項１又は請求項２において、
上記被覆層はＺｒＯ２を含有することを特徴とするアルミ合金製品の断熱構造。
【請求項４】
請求項１乃至請求項３のいずれか一において、
上記アルミ合金製母材はエンジン部品を構成し、該エンジン部品のエンジン燃焼室に臨む面、吸気ポート内壁面又は排気ポート内壁面に上記ポーラス層及び被覆層が形成されていることを特徴とするアルミ合金製品の断熱構造。
【発明の詳細な説明】
【技術分野】
【０００１】
本発明は、アルミ合金製品の断熱構造に関する。
【背景技術】
【０００２】
アルミ合金（アルミニウム合金）は、各種製品の素材として利用され、耐熱強度が高いことから、ピストン、シリンダヘッド等のエンジン部品にもアルミ合金が採用されている。また、エンジン部品のような高温ガスに晒されるアルミ合金製品の場合、高温ガスからの熱伝達を抑制するために、そのアルミ合金製母材の表面に断熱層を形成することも行なわれる。例えば、特許文献１には、エンジンのピストンをアルミ合金製とすること、そして、そのピストン頂面に母材のアルミ合金よりも熱伝導性が低い複合焼結体を鋳込むことが記載されている。特許文献２には、エンジンのシリンダをアルミ合金製とすること、そして、該シリンダ壁面にセラミックス等によって気泡を有する断熱膜を形成することが記載されている。
【先行技術文献】
【特許文献】
【０００３】
【特許文献１】特開２００８−２６７１５８号公報
【特許文献２】特開２００９−２４３３５５号公報
【発明の概要】
【発明が解決しようとする課題】
【０００４】
自動車の燃費を高めるために、車体の軽量化、エンジンの熱効率の改善、機械抵抗の低減、電気負荷の低減、排気エネルギーの回収・利用等が図られている。このうち、エンジンの熱効率に関しては、理論的には、幾何学的圧縮比を高めるほど、また、作動ガスの空気過剰率を大きくする（比熱比を高める）ほど、その熱効率が高くなることが知られている。しかし、実際には、圧縮比を大にするほど、また、空気過剰率を大にするほど、冷却損失（外部に熱として奪われるエネルギー）が大きくなるため、圧縮比や空気過剰率の増大による熱効率の改善は頭打ちになる。
【０００５】
すなわち、冷却損失は、作動ガスからエンジン燃焼室壁への熱伝達率、その伝熱面積、並びにガス温と壁温との温度差に依存する。そのうち、熱伝達率はガス圧及び温度の関数である。従って、圧縮比及び空気過剰率の増大によりガス圧及び温度が高くなると、熱伝達率が高くなり、冷却損失が大きくなる。また、壁温とガス温との温度差も大きくなるから、そのことによっても、冷却損失が大きくなる。このため、例えば圧縮比２０以上の超高圧縮比にすることは、高膨張比にもなり、排気損失の低減に有効であるにも拘わらず、上記冷却損失のために実現できていないのが現状である。
【０００６】
一方、圧縮比を大きく高めるのではなく、排気エネルギーを回収することによってエンジンの効率化（燃費改善）を図ることも考えられる。しかし、この場合も、冷却損失が大きいときには、それだけ排気エネルギーが小さくなるから、圧縮比を高める場合と同じく、冷却損失の低減が重要になる。
【０００７】
そこで、本発明は、上記エンジンの冷却損失の低減等に利用することができる、アルミ合金製品の断熱構造を提供する。
【課題を解決するための手段】
【０００８】
本発明は、アルミ合金製品の場合、陽極酸化処理によって断熱性が高いポーラス層を形成することができる点に着目し、このポーラス層と低熱伝導率の被覆層とを組み合わせた。
【０００９】
すなわち、ここに提示するアルミ合金製品の断熱構造は、アルミ合金製母材のフォトエッチングによって多数の凹凸が形成された表面に陽極酸化処理による細孔を有するポーラス層が形成されて、該ポーラス層の表面に上記母材よりも熱伝導率が低い被覆層が設けられており、
上記ポーラス層はその表面に上記母材表面の上記フォトエッチングによる多数の凹凸に対応する多数の凹凸を有し、該ポーラス層表面の多数の凹凸は、上記母材の表面にフォトエッチングによって多数の円形凹部又は円形凸部を正方の位置に所定ピッチで配列させた矩形パターンに設けることによって形成されており、該ポーラス層の表面全体において当該凹凸の相対的に窪んだ凹部が占める面積率が２０〜３０％であり、
上記ポーラス層の気孔率が３０vol％以上７０vol％以下であることを特徴とする。
【００１０】
上記ポーラス層は、アルミ合金製母材の陽極酸化処理によって形成されたものであるから該母材との結合力が強く、また、細孔を有することにより、母材よりも熱伝導率が低く且つ比熱容量（単位質量あたりの熱容量）又は容積比熱（単位容量あたりの熱容量）も小さい。そして、このポーラス層とこれを覆う低熱伝導率の被覆層とにより、高い断熱効果が得られる。
【００１１】
また、上記細孔を有するポーラス層の表面に多数の凹凸を有し、該ポーラス層表面の多数の凹凸は、上記母材の表面にフォトエッチングによって多数の円形凹部又は円形凸部を正方の位置に所定ピッチで配列させた矩形パターンに設けることによって形成され、その凹部の面積率が２０％以上であるから、この凹凸によるアンカリング効果により、該ポーラス層と上記被覆層との密着性が高くなる。好ましい実施形態では、上記被覆層の表面は平滑に形成される。また、凹部の面積率が３０％以下であるから、エッチング液の損耗量も少なくなる。
【００１２】
上記ポーラス層の気孔率は、熱伝導率及び容積比熱の低減の観点から３０vol％以上とし、強度確保の観点から７０vol％以下としている。
【００１３】
また、好ましいのは、上記被覆層が母材よりも熱伝導率が低く且つ比熱容量（容積比熱）も小さいことである。そのような被覆層としては、金属酸化物、例えば、ＺｒＯ２を含有するジルコニア系溶射皮膜が好ましい。特に多孔質溶射皮膜とすれば、断熱性向上に有利になる。
【００１４】
好ましい実施形態では、上記アルミ合金製母材はエンジン部品を構成し、該エンジン部品のエンジン燃焼室に臨む面、吸気ポート内壁面又は排気ポート内壁面が上記ポーラス層及び被覆層よりなる断熱層で形成される。
【００１５】
エンジン部品のエンジン燃焼室に臨む面が上記ポーラス層及び被覆層よりなる断熱層で形成されている場合は、エンジンの冷却損失の低減に有利になる。
【００１６】
シリンダヘッドの吸気ポート内壁面が上記ポーラス層及び被覆層よりなる断熱層で形成されている場合は、吸気が筒内に吸入されるまでにシリンダヘッドによって加熱されることを抑制することができる。すなわち、筒内への吸気の充填効率を高くする上で有利になる。或いは、幾何学的圧縮比が高い（例えばε＝２０〜５０程度）エンジンにおいて、圧縮前の筒内ガス温度を低くすることができ、異常燃焼（早期着火）の防止に有利になり、また、燃焼温度が異常に高温になること（そのことによって冷却損失が大きくなること、ＮＯｘが発生し易くなること）を防止する上で有利になる。
【００１７】
シリンダヘッドの排気ポート内壁面が上記ポーラス層及び被覆層よりなる断熱層で形成されている場合は、燃焼排ガスを温度が高い状態で排出することができ、排気エネルギーの回収に有利になる。
【００１８】
上記エンジン部品としては、ピストン、シリンダヘッド、シリンダブロック、シリンダライナ、吸気バルブ又は排気バルブがあげられる。
【発明の効果】
【００１９】
本発明によれば、アルミ合金製母材のフォトエッチングによって多数の凹凸が形成された表面に陽極酸化処理による細孔を有するポーラス層が形成され、該ポーラス層の表面に上記母材よりも熱伝導率が低い被覆層が設けられており、該ポーラス層はその表面に上記母材表面の上記フォトエッチングによる多数の凹凸に対応する多数の凹凸を有し、該ポーラス層表面の多数の凹凸は、上記母材の表面にフォトエッチングによって多数の円形凹部又は円形凸部を正方の位置に所定ピッチで配列させた矩形パターンに設けることによって形成されており、該ポーラス層の表面全体において当該凹凸の相対的に窪んだ凹部が占める面積率が２０〜３０％であり、上記ポーラス層の気孔率が３０vol％以上７０vol％以下であるから、エッチング液の損耗量を多くすることなく、母材との結合力が強く且つ断熱性が高い断熱層（ポーラス層及び被覆層）が得られ、しかも、熱伝導率及び容積比熱の低減及び強度確保に有利になり、例えば、エンジン部品に適用して冷却損失の低減を図ることができる。
【図面の簡単な説明】
【００２０】
【図１】本発明の実施形態に係るエンジン構造を示す断面図である。
【図２】仕様が相異なるエンジンの幾何学的圧縮比と図示熱効率との関係を示すグラフ図である。
【図３】仕様が相異なるエンジンの空気過剰率λと図示熱効率との関係を示すグラフ図である。
【図４】本発明の実施形態に係るアルミ合金製ピストンの断熱構造を示す断面図である。
【図５】同ピストンのポーラス層表面の凹凸パターンを示す平面図である。
【図６】同ピストンの断熱層の拡大断面図である。
【図７】同ピストンのポーラス層を一部断面にして示す斜視図である。
【図８】ポーラス層の表面に形成する円形凹部の直径と配列ピッチとアンカリング保持面積率との関係を示すグラフ図である。
【図９】ポーラス層の表面に形成する円形凸部の直径と配列ピッチとアンカリング保持面積率との関係を示すグラフ図である。
【発明を実施するための形態】
【００２１】
以下、本発明を実施するための形態を図面に基づいて説明する。以下の好ましい実施形態の説明は、本質的に例示に過ぎず、本発明、その適用物或いはその用途を制限することを意図するものではない。
【００２２】
この実施形態は、図１に示すエンジンのアルミ合金製ピストン１に本発明に係る断熱構造を採用したものである。
【００２３】
＜エンジンの特徴＞
図１において、２はシリンダブロック、３はシリンダヘッド、４はシリンダヘッド３の吸気ポート５を開閉する吸気バルブ、６は排気ポート７を開閉する排気バルブ、８は燃料噴射弁である。エンジンの燃焼室は、ピストン１の頂面、シリンダブロック２、シリンダヘッド３、吸排気バルブ４，６の傘部前面（燃焼室に臨む面）で形成される。ピストン１の頂面には、キャビティ９が形成されている。なお、点火プラグの図示は省略している。
【００２４】
このエンジンは、幾何学的圧縮比ε＝２０〜５０とされ、少なくとも部分負荷域での空気過剰率λ＝２．５〜６．０で運転されるリーンバーンエンジンである。このため、先に説明したように、エンジンの冷却損失を大幅に低減させなければ、すなわち、エンジンの断熱性を高くしなければ、その圧縮比ε及び空気過剰率λに見合う所期の熱効率を得ることができない。この点をモデル計算による図示熱効率に基いて説明する。すなわち、圧縮比εを増大させていったとき、燃焼室を断熱構造にするか否かで、また、空気過剰率λの大小で、図示熱効率がどのように影響されるかをモデル計算した。
【００２５】
図２はその結果を示す。同図において、「断熱なし」は、燃焼室に断熱構造を採用していない従来のエンジンを意味し、「断熱あり」は、「断熱なし」の従来のエンジンよりも燃焼室の断熱率を５０％高めたエンジンを意味する。「200kPa」及び「500kPa」はエンジン負荷の大きさを表す。
【００２６】
まず、「断熱なし 200kPa λ＝１」の場合、圧縮比εの増大に伴って図示熱効率が増大しているが、圧縮比ε＝５０を越えても図示熱効率は大きく改善せず、圧縮比ε＝５０での理論効率は８０％程度であるから、当該エンジンの図示熱効率はかなり低い。この差の大部分は冷却損失及び排気損失である。
【００２７】
「断熱なし 200kPa λ＝２」の場合、空気過剰率の増加により比熱比が小さくなるため、図示熱効率が高くなっているが、それでも、理論効率からみれば低い。「断熱なし 200kPa λ＝４」及び「断熱なし 200kPa λ＝６」をみると、圧縮比εが１５又は２５を越えると、該圧縮比εが大きくなるほど図示熱効率が低下している。これは、空気過剰率λが大きい（混合気の空気密度が高い）ことから、高圧縮比になると燃焼時のガス圧が非常に高くなり、ガス圧及び温度の関数である熱伝達率が高くなって冷却損失が大きくなるためである。すなわち、空気過剰率λの増大（比熱比の増大）による熱効率の上昇を上回って冷却損失が大きくなるためである。
【００２８】
これに対して、「断熱あり 200kPa λ＝２．５」では、圧縮比εの増大に伴って図示熱効率が増大している。空気過剰率λを高めた「断熱あり 200kPa λ＝６」では、圧縮比εが４０を越えると、図示熱効率が若干下がり気味になるものの、図示熱効率は圧縮比ε＝２０〜５０において非常に高い値になっている。エンジン負荷を高めた「断熱あり 500kPa λ＝２．５」でも、図示熱効率は圧縮比ε＝２０〜５０において高い値になっている。
【００２９】
図３は空気過剰率λと図示熱効率との関係をみたグラフである。「断熱なし 200kPa ε＝１５」では、空気過剰率λ＝４．５付近で図示熱効率がピークになり、それよりも空気過剰率λが増大するほど図示熱効率が低下している。これに対して、「断熱あり 200kPa ε＝４０」では、空気過剰率λ＝６．０付近で図示熱効率がピークになっている。圧縮比εが高いことと、断熱による冷却損失抑制の効果である。
【００３０】
上記リーンバーンエンジンの場合、少なくとも部分負荷域では空気過剰率λ＝２．５以上で運転するから、ＮＯｘ発生の抑制に有利になる。圧縮比εが高くなると、燃焼温度が高くなるが、空気過剰率λをエンジン負荷が高くなるほど大きくなるように制御することにより、燃焼最高温度が１８００Ｋを越えないようにしてＮＯｘ発生を抑制することができる。
【００３１】
また、図示は省略するが、上記エンジンの吸気系には吸気を冷却するインタークーラーが設けられている。これにより、圧縮開始時の筒内ガス温度が低くなり、燃焼時のガス圧及び温度の上昇が抑えられ、冷却損失の低減（図示熱効率の改善）に有利になる。
【００３２】
＜断熱構造＞
そこで、以下では、上記超高圧縮比ε＝２０〜５０及び高空気過剰率λ＝２．５〜６．０で運転されるエンジンにおける、図示熱効率を高める上で必要となる冷却損失低減のための断熱構造について説明する。
【００３３】
図４はアルミ合金製ピストン１の断熱構造を示す。すなわち、ピストン１は、エンジンの燃焼室を形成する頂面に断熱層を備えている。その断熱層は、アルミ合金製ピストン母材１１の頂面を全面にわたって陽極酸化処理することによって形成されたポーラス層１２と、該ポーラス層１２を覆う低熱伝導性の被覆層１３とよりなる。図５及び図６に示すように、ポーラス層１２の表面は凹凸に形成されている。すなわち、多数の凸部１２ａが全面にわたって散点状に設けられている。一方、被覆層１３の表面は平滑に形成されている。
【００３４】
ポーラス層１２の厚さは１００〜４００μｍ、凹凸高さは５〜２０μｍ、被覆層１３の厚さは１００〜１０００μｍである。熱伝導率は、アルミ合金製母材１１が１５０Ｗ／(ｍ・Ｋ)、ポーラス層１２が２４〜６３Ｗ／(ｍ・Ｋ)、被覆層１３が０．４０〜０．９４Ｗ／(ｍ・Ｋ)であり、容積比熱は、アルミ合金製母材１１が２３１７ｋＪ／(ｍ３・Ｋ)、ポーラス層１２が８８７〜２０６９ｋＪ／(ｍ３・Ｋ)、被覆層１３が２２１５〜１９２１ｋＪ／(ｍ３・Ｋ)である。
【００３５】
−凹凸の形成−
ピストン母材１１の頂面の凹凸はフォトエッチング法で形成することができ、その一例を説明する。まず、凹凸パターンに関するデータをもとに作成したＣＡＤデータを使って原版を作成する。フォトレジストをピストン母材１１の頂面にコーティングする。原版の凹凸パターンをフォトレジストに焼き付ける（露光）。次いで、凹凸パターン以外のレジストを除去する（現像）。次いでピストン母材１１の露出した部分のエッチングを行なう。しかる後、残ったレジストを除去する。以上により、ピストン母材１１の頂面に上記凹凸パターンによる凹凸を形成することができる。
【００３６】
−ポーラス層の形成−
陽極酸化処理によるポーラス層１２の形成において、電解方法としては、直流電解法、交流電解法、交直重畳法及びパルス電解法のいずれをも採用することができる。特に交直重畳法の採用が好ましい。以下、好ましい交直重畳電解法を説明する。
【００３７】
水酸化ナトリウム及び硝酸によりピストン母材１１の頂面の脱脂・エッチング・デスマットを行なう（前処理）。前処理後のピストン母材１１を酸性浴に浸漬し、白金板あるいはチタン板による電極をピストン母材１１の頂面に対向するように配置し電解処理を行なう。酸性浴としては、硫酸、シュウ酸、燐酸、硼酸、クロム酸等の水溶液、又はこれらの混合溶液を用いることができる。特に、硫酸浴及びシュウ酸浴が好ましい。電解処理においては、基底電流密度を１．０〜１２．０Ａ／ｄｍ２の範囲、振幅を１．０〜７．０Ａ／ｄｍ２の範囲で経時的に変化させるようにすればよい。周波数は０．５〜２．０ｋＨｚの範囲で設定すればよい。波形については、正弦波、三角波、矩形波等の任意の波形とすることができる。
【００３８】
上記陽極酸化処理により、図７に示すように、ピストン母材１１の表面から略垂直に延びる多数の細孔１５（孔径１０〜５０ｎｍ）を有する気孔率３０vol％以上７０vol％以下、厚さ１００〜４００μｍのポーラス層１２を得ることができる。
【００３９】
−被覆層の形成−
上記ポーラス層１２の表面にＹ２Ｏ３安定化ＺｒＯ２（ＹＳＺ）粉末をプラズマ溶射し、被覆層１３を形成する。ポーラス層１２の細孔１５は被覆層１３によって塞がれた状態になる。得られた被覆層１３の表面はポーラス層１２の表面の凹凸が反映されて凹凸状になる。そこで、この被覆層１３の表面を平滑になるように仕上げ加工する。この場合、プラズマ溶射条件の調整によって多孔質被覆層１３（多孔質熱遮蔽コーティング）とすることができる。
【００４０】
以上により、空気が閉じこめられた多数の細孔１５を有する断熱性が高いポーラス層１２と、該ポーラス層１２を覆う低熱伝導率且つ低容積比熱の被覆層１３とからなる断熱層がピストン頂面に形成される。
【００４１】
アルミ合金ＡＤＣ１０を用いた一実施例では、熱伝導率は、アルミ合金製母材１１が１５０Ｗ／(ｍ・Ｋ)、ポーラス層１２が４３Ｗ／(ｍ・Ｋ)、被覆層１３が０．９４Ｗ／(ｍ・Ｋ)であり、容積比熱は、アルミ合金製母材１１が２３１７ｋＪ／(ｍ３・Ｋ)、ポーラス層１２が１４７８ｋＪ／(ｍ３・Ｋ)、被覆層１３が２２１５ｋＪ／(ｍ３・Ｋ)である。被覆層１３は多孔質とした場合、例えば、気孔率１０％では熱伝導率が０．８７Ｗ／(ｍ・Ｋ)、気孔率２５％では熱伝導率が０．７７Ｗ／(ｍ・Ｋ)になる。
【００４２】
上記アルミ合金製ピストンの断熱構造によれば、エンジンの冷却損失の低減に有利になる。すなわち、ポーラス層１２及び被覆層１３の熱伝導率が低いことから、燃料の燃焼によって発生するエネルギーが熱としてピストン１を介して外部に奪われる量が少なくなる。また、被覆層１３の容積比熱が小さいことから、ピストン１の頂部の表面温度自体は燃料の燃焼による燃焼室温度の上昇に伴って速やかに上昇する。よって、燃焼室のガス温とピストン頂部の表面温度との差が大きくならず、冷却損失が少なくなる。
【００４３】
−ポーラス層表面の凹凸について−
上記アルミ合金製ピストンの断熱構造によれば、ポーラス層１２の表面に凹凸が形成されているため、該凹凸によるアンカリング効果により、ポーラス層１２と被覆層１３との密着性が強くなる。この凹凸の形成には、従来より溶射皮膜の密着性確保のために行なわれているショットブラストを採用することもできるが、上述のフォトエッチングによれば、所望の凹凸パターンを形成することができる利点がある。そこで、このフォトエッチングによる適切な凹凸パターンについて説明する。
【００４４】
まず、従来のショットブラストでは、深さ２０μｍ程度の多数の凹部が溶射面全体に対して２０％程度の面積率で形成されており、そのような凹凸であれば、溶射皮膜の密着性が確保されている。
【００４５】
フォトエッチングによって円形凹部を形成する場合、全体に占める凹部の面積率、すなわち、アンカリング保持効果が得られる面積率は、凹部の直径と、該凹部を縦横に配列するピッチとで定まる。ここでのピッチとは、凹部の円中心とそれに最近接する円との中心間距離とし、これを正方の位置に配列させた矩形パターンを展開して凹部を並べる。図８はその凹部の直径を１００μｍ〜１５００μｍの範囲で設定するときの、配列ピッチとアンカリング保持面積率との関係を示す。凹部の場合は、上記ピッチを小さくするほど上記面積率が大きくなり、凹部を密充填状態に配列したときに上記面積率が最大（約７８．５％）になる。深さ２０μｍ程度のエッチングで窪んだ箇所を２０％以上のアンカリング保持面積率で形成すれば、ショットブラストと同等以上のアンカリング効果を得ることができるが、フォトエッチングで窪んだ箇所をより多く除去するとエッチング液の損耗量も多くなるためアンカリング保持面積率は２０〜３０％の範囲が望ましい。
【００４６】
一方、フォトエッチングによって円形凸部を形成する場合、相対的に凹部となる部分がアンカリング保持効果を発揮すると便宜上考えると、円形凹部を形成する場合とは逆に、円形凸部を縦横に配列するピッチを大きくするほどアンカリング保持面積率大きくなる。図９はその凸部の直径を１００μｍ〜１５００μｍの範囲で設定するときの、配列ピッチとアンカリング保持面積率との関係を示す。凸部の場合は、上記ピッチを大きくするほど上記面積率が大きくなり、凹部を密充填状態に配列したときに上記面積率が最少になる。ここでのピッチとは、凸部の円中心とそれに最近接する円との中心間距離とし、これを正方の位置に配列させた矩形パターンを展開して凸部を並べる。深さ２０μｍ程度のエッチングで窪んだ箇所を２０％以上のアンカリング保持面積率で形成すれば、ショットブラストと同等以上のアンカリング効果を得ることができるが、フォトエッチングで窪んだ箇所をより多く除去するとエッチング液の損耗量も多くなるためアンカリング保持面積率は２０〜３０％の範囲が望ましい。
【００４７】
また、ポーラス層と被覆層との間に自溶性合金層を設けることによって、ポーラス層に対する被覆層の結合力を高めるようにしてもよい。つまり、ポーラス層の表面に凹凸を形成し、その凹凸表面に自溶性合金層を介して被覆層を設けるようにしてもよい。そのような自溶性合金としては、例えばＣｒを２０質量％含有するＮｉ基合金を採用することができる。この自溶性合金層は被覆層と同じく溶射によって形成することができる。
【符号の説明】
【００４８】
１    ピストン（アルミ合金製品の一例）
２    シリンダブロック（エンジン部品の一例）
３    シリンダヘッド（エンジン部品の一例）
４    吸気バルブ（エンジン部品の一例）
５    吸気ポート
６    排気バルブ（エンジン部品の一例）
７    排気ポート
８    燃料噴射弁
９    キャビティ
１１    ピストン母材（アルミ合金製母材の一例）
１２    ポーラス層
１３    被覆層
１５    細孔
【図１】
0005707826.tif 000002
【図２】
0005707826.tif 000003
【図３】
0005707826.tif 000004
【図４】
0005707826.tif 000005
【図５】
0005707826.tif 000006
【図６】
0005707826.tif 000007
【図７】
0005707826.tif 000008
【図８】
0005707826.tif 000009
【図９】
0005707826.tif 000010